ШИХТА ДЛЯ ПРОИЗВОДСТВА ОГНЕУПОРОВ
CHARGE FOR PRODUCING REFRACTORY MATERIALS

Изобретение относится к производству огнеупоров и может быть использовано в металлургической промышленности.
Известна шихта следующего состава, мас. %: стружка чугунная 50,5-52,0; глина огнеупорная 4,0-7,0; высокоглиноземистый шлак 37,0-39,0; раствор сульфитно-дрожжевой бражки 5,0-5,5 [1].
Задачей изобретения является повышение прочности изделий из шихты.
Технический результат достигается тем, что шихта для производства огнеупоров, содержащая стружку чугунную, глину огнеупорную, отличается тем, что дополнительно содержит каолин и силлиманит при следующем соотношении компонентов, мас. %: стружка чугунная 1,5-2,0; глина огнеупорная 40,0-45,0; каолин 36,5-41,0; силлиманит 16,5-17,5.
В таблице приведены составы шихты для производства огнеупоров.
В составе шихты могут быть использованы качественные огнеупорные глины и каолины любых месторождений. Компоненты дозируют в требуемых количествах, размалывают, просеивают через сетку №008 и смешивают. Из полученной шихты с влажностью 9-13% прессуют изделия требуемой конфигурации и обжигают при температуре 1300-1350°С.
Источники информации
1. SU 626082, С04В 35/71, 1978.